СПОСОБ ПОЛУЧЕНИЯ ИСКУССТВЕННОГО СТРОИТЕЛЬНОГО КАМНЯ
METHOD FOR PRODUCTION OF ARTIFICIAL BUILDING STONE

Изобретение относится к промышленности строительных материалов и может быть использовано при производстве искусственного строительного камня методом прессования.
2
Из уровня техники известен способ получения прессованного искусственного камня - бетона путем приготовления смеси смешением портландцемента, отсевов дробления карбонатных пород - ОДНК и воды, последующего прессования при давлении 50-150 кг/см и твердения во влажной среде (1).
Целью изобретения является повышение прочности искусственного камня.
Поставленная цель достигается за счет того, что в способе получения прессованного искусственного строительного камня путем приготовления сырьевой смеси смешением отсева дробления карбонатных пород - ОДКП, портландцемента и воды, последующего прессования при давлении 10-15 МПа и твердения во влажной среде ОДКП за 15 минут до смешения увлажняют 1-3%-ным раствором плавиковой кислоты при следующем соотношении компонентов, мас.%: портландцемент 20-50, ОДКП 50-80, указанный раствор - 12 от ОДКП, вода - 12 от портландцемента.
Получение прессованного искусственного строительного камня осуществляют путем приготовления сырьевой смеси смешением отсева дробления карбонатных пород - ОДКП, портландцемента и воды, последующего прессования при давлении 10 МПа и твердения во влажной среде, отличающийся тем, ОДКП за 15 минут до смешения увлажняют 3%-ным раствором плавиковой кислоты.
Результаты экспериментальных исследований представлены в таблице.
В сравнении с известным предлагаемое изобретение имеет то преимущество, что значительно возрастает прочность искусственного камня. Преимущество достигается за счет того, что используемая обработка сначала обеспечивает химическое взаимодействие с карбонатным наполнителем, а затем оказывает влияние на формирование структуры искусственного камня с цементным вяжущим. Использование отсевов дробления карбонатных пород обеспечивает решение проблемы утилизации промышленных отходов.
Литература
1. Гершберг О.А. Технология бетонных и железобетонных изделий, М., Стройиздат, 1965, с.9, 56, 61, 213, 279-281.